ДОБАВКА, КОМПОЗИЦИЯ, ВКЛЮЧАЮЩАЯ ДОБАВКУ, И ИХ ПРИМЕНЕНИЕ
ADDITIVE, COMPOSITION COMPRISING ADDITIVE AND USE THEREOF

Настоящее изобретение относится к добавке, композициям, включающим добавку, и их применению. Более конкретно, настоящее изобретение относится к добавкам, предотвращающим засорение оборудования, для применения в способах полимеризации водных суспензий. Изобретение находит конкретное применение, например, в полимеризации винилхлорида, необязательно в присутствии других мономеров.
Хорошо известно применение полимеризации водных суспензий мономеров, например винилхлорида (который далее иногда будет обозначен в настоящем описании МВХ) с получением полимеров. Проблема, возникающая при такой полимеризации, состоит в том, что некоторая часть полимерного материала покрывает реакторный сосуд и соединительные линии. Это приводит к возникновению некоторых недостатков, включая снижение теплопереноса через стенки реактора, а также потери мономера. Кроме того, хотя полимер обычно крепко связан со стенками реактора, частицы могут отрываться и воздействовать на качество получаемого полимера.
Известно применение антизасоряющих композиций. Эти материалы наносят на стенки реактора, они препятствуют образованию полимерного покрытия на стенках реактора. Примеры таких материалов включают частично гидролизованные поливинилацетаты (далее в настоящем описании они иногда будут обозначены как ПВА). Проблема при применении этих материалов состоит в том, что после осуществления каждой стадии периодического процесса требуется повторное покрытие стенок реактора композицией.
Предпринимались попытки обеспечения антизасоряющих композиций, которые не требуют повторного нанесения после осуществления каждой стадии периодического процесса полимеризации. Примеры таких материалов описаны, например, в патентах GB 1439339, EP 0052421, JP 54107991 и WO 9708210.
В патенте GB 1439339 описана антизасоряющая композиция, которую получают по реакции фенола с формальдегидом. В соответствии с патентом JP 54107991 такой материал не слишком эффективен, поскольку происходит избыточное поперечное сшивание.
В патенте EP 0052421 описаны антизасоряющие композиции, полученные по реакции формальдегида с «эффективным 1-нафтолом». В данном патенте выражение «эффективный нафтол» обозначает нафтол, способный к сополимеризации с формальдегидом в положения 2 и 4. Как таковые, положения 2 и 4 не являются замещенными, а положение 3 или не замещено вовсе, или не замещено сильной электроноакцепторной группой, например сульфоновой кислотой.
В патенте JP 54107991 описаны антизасоряющие композиции, которые являются продуктами с ранней стадии конденсации фенола с формальдегидом. В соответствии с EP 0052421, хотя эти композиции лучше, чем антизасоряющий материал, описанный в GB 1439339, они дают переменчивые результаты.
В WO 9708210 описаны антизасоряющие композиции на основе нафтеновых молекул, замещенных серосодержащими соединениями в по меньшей мере одном положении ароматической структуры.
Проблема с этими материалами, конкретно при использовании их в комбинации с ПВА, состоит в том, что они не сильно прикрепляются к стенкам реактора. Из-за этого возникает несколько проблем. Во-первых, необходимо применять избыток материала, который затем уходит в отходы. Во-вторых, производительность снижается, поскольку материал, который стекает со стенок реактора, следует собирать и удалять. В-третьих, материал, который не остается на стенках реактора, смешивается с реакционной смесью и может изменять свойства получаемого полимера.
Поэтому в изобретении поставлена задача поиска улучшенных антизасоряющих композиций для применения в полимеризации способных к полимеризации мономеров, например МВХ, и конкретно увеличения степени адгезии антизасоряющих композиций к стенкам реактора. Неожиданно было обнаружено, что акрилатные полимеры, например (со)полимеры полиакрилатных сложных эфиров, улучшают способность антизасоряющих композиций к удерживанию на стенках, конкретно таких композиций, которые включают продукты конденсации фенола или 1-нафтола и формальдегида, или 1-нафтола, включающего серосодержащий заместитель. Еще более неожиданно было обнаружено, что, в противоположность утверждениям в известных в данной области техники патентах, ПВА может снижать адгезию антизасоряющих композиций к стенкам реактора.
В дополнение к связующему присутствует другой компонент, который можно выбрать из следующих:
1) сшитый продукт, полученный по реакции формальдегида и фенола, например, как описано в GB 1439339;
2) продукт конденсации фенола с формальдегидом, например, как описано в CA 1181899;
3) продукт конденсации 1-нафтола с формальдегидом, например, как описано в EP 0052421; и
4) нафтеновые молекулы, замещенные серой, например, как описано в WO 9708210;
также можно применять другие антизасоряющие композиции, по отдельности или в смеси с компонентами с 1) по 4).
Далее каждый из названных классов антизасоряющих материалов описан более подробно.
1. Поперечно-сшитый продукт конденсации фенола с формальдегидом
Продукт конденсации представляет собой нерастворимый поперечно-сшитый полимерный материал, содержащий полярные группы, полученный из реакционной смеси, содержащей альдегид, предпочтительно формальдегид, в качестве одного из компонентов. Другой компонент или по меньшей мере один из других компонентов (если применяют более одного) реакционной смеси должен содержать более двух реакционных центров, чтобы образовывать поперечно-сшитый полимер с альдегидом.
Под выражением «нерастворимый» понимают полимерный материал, который не растворяется или не реагирует с водной средой (независимо от того, является ли она кислой, нейтральной или щелочной) или с органической средой, применяемой при полимеризации.
Подходящие поперечно-сшитые полимерные материалы включают материалы, полученные конденсацией мономерных фенолов, например фенола и парагидроксибензойной кислоты, с альдегидом, а также материалы, полученные сшивкой полярных мономерных или полимерных материалов, например меламина, диаминодифенилового простого эфира, мочевины и полиэтиленимина, с альдегидом. Предпочтительно, чтобы используемый альдегид представлял собой формальдегид, поскольку поперечно-сшитые продукты легко получаются с этим материалом. Понятно, что многие полярные группировки в таких поперечно-сшитых материалах могут не участвовать в реакции поперечной сшивки.
2
4
2
4
В случае основного (т.е. щелочного) материала покрытия предпочтительно, чтобы среда для полимеризации поддерживалась при pH более 4 путем применения (если необходимо) буферных смесей или щелочных веществ. Подходящие щелочные вещества включают гидроксиды натрия, калия, кальция и аммония, а также их бикарбонаты, а буферные смеси включают смеси кислых динатрий и мононатрий ортофосфатов (NaHPO и NaHPO).
Естественно, следует понять, что pH реакционной среды может оставаться выше 4 сам по себе, в этом случае добавление буферных смесей или щелочного вещества может не потребоваться.
Предпочтительный материал покрытия получают по реакции 1,2 частей полиэтиленимина с 5 частями формальдегида при нагревании при 80°C в течение 10 мин. Другой предпочтительный материал получают путем контактирования 3 частей полиэтиленимина с 20 частями формальдегида при комнатной температуре.
Пример приготовления
138 г п-гидроксибензойной кислоты нагревали со 100 мл воды и 100 г 30% водного раствора формальдегида, а также 15 мл конц. HCl при 98-100°C в течение 2 ч. Исходное белое твердое вещество (п-гидроксибензойная кислота) растворялось и примерно через 1 ч осаждался белый твердый осадок.
После охлаждения до примерно 60°C непрерывно добавляли 40% водный раствор NaOH до полного растворения белого осадка, pH среды в это время достигал 9,6-10. Этот раствор называли раствором А.
138 г п-гидроксибензойной кислоты, 100 г 30% водного раствора формальдегида смешивали и добавляли 40% водный раствор NaOH до полного растворения исходного твердого осадка и достижения pH раствора 9,6-10. Этот раствор называли раствором Б.
Растворы А и Б смешивали и кипятили с обратным холодильником 20 мин. Образовывался густой красный сироп, который при подкислении разбавленной HCl давал белый осадок. Его отфильтровывали и промывали водой. Затем его частично высушивали при комнатной температуре путем просасывания через него воздуха с использованием вакуумного насоса.
Продукт дальнейшей конденсации готовили путем контактирования 3 мас.% раствора диаминодифенилового простого эфира в метилэтилкетоне с водным раствором формальдегида и нагревания при 70°C в течение 30 мин.
2. Конденсат фенола с формальдегидом
Выражение «фенол» в контексте конденсата фенола с формальдегидом означает содержащие одну гидроксильную группы фенолы, например фенол, крезол и этилфенол; содержащие несколько гидроксильных групп спирты, например резорцин и гидрохинон; бис-фенолы, например бис-фенол А; и замещенные в ядро производные перечисленного. Выражение «альдегид» означает органические соединения, содержащие по меньшей мере одну группу -CHO, например формальдегид, ацетальдегид и фурфураль. В особенно предпочтительном варианте продукт конденсации включает фенол и формальдегид (или параформальдегид). Конденсат можно получить обычными способами. Предпочтительно продукт конденсации фенола и альдегида не должен находиться в виде макромолекул в результате вулканизации, а должен представлять собой первичный продукт конденсации с первой ее стадии. На первой стадии конденсации фенола с формальдегидом образуется смола новолак в присутствии основного катализатора и смола резол в присутствии основного катализатора в качестве первичных продуктов. Продукт конденсации предпочтительно представляет собой резол, который можно получить в виде водного раствора. Его можно приготовить путем прибавления формальдегида к избытку фенола в присутствии каустической соды, каустического поташа, аммиака или аминов.
Если продукт конденсации представляет собой новолак, его можно применять в виде водного щелочного раствора или раствора в органическом растворителе, например метаноле.
Можно добавлять модификатор. Продукт конденсации модифицируют путем нагревания после смешивания с модификатором. Для продукта типа резола можно применять в качестве модификатора алкилфенолы или двухосновные фенолы, например резорцин, гидрохинон и бисфенол А. Для продуктов типа новолак можно применять альдегиды и гексаметилентетрамин.
Если продукт конденсации фенола с формальдегидом представляет собой продукт типа резола, он предпочтительно должен быть растворимым в 10 мас.% растворе каустической соды. Таким образом, эти две жидкости нужно смешать с получением жидкости, которая сохраняет гомогенность при смешивании в любых пропорциях. Средняя молекулярная масса продукта конденсации, который растворим в 10 мас.% растворе каустической соды, может находиться в достаточно широком интервале. Однако предпочтительно применять продукт, молекулы которого содержат от 1 до 20 бензольных колец и более желательно от 5 до 10 бензольных колец в расчете на молекулу.
Пример приготовления
94 г фенола (1 моль), 100 г 48% формалина (1,6 моль формальдегида) и 2 г каустической соды (0,05 моль) помещали в трехгорлую колбу, оснащенную обратным холодильником, и нагревали при 85°C в течение 20 мин при перемешивании. Смесь держали при 85°C в течение 3,5 ч для осуществления реакции и затем упаривали до содержания твердого компонента 75 мас.% при пониженном давлении и указанной температуре.
Вязкость полученного резола измеряли в соответствии с ASTM D 2196 с применением вала №4 при скорости вращения 60 об/мин и при температуре 25°C. Получали вязкость 2500 сантипуаз.
4 г резорцина добавляли к 50 г резола и затем температуру смеси увеличивали до 95°C в течение 30 мин при перемешивании. Смесь выдерживали при 95°C в течение 10 мин и разбавляли продукт конденсации 2 мас.% раствором каустической соды до концентрации твердых веществ 5 мас.%.
Пример приготовления
1128 г фенола (12 моль), 1203 г 48% формалина (19,2 моль) и 60 г 40% раствора каустической соды (0,6 моль) загружали в трехгорлую колбу, оснащенную обратным холодильником, и поднимали температуру до 85°C в течение 20 мин при перемешивании. Смесь оставляли при 85°C в течение 1 ч, ее вязкость составила 10 сантипуаз при температуре 80°C в соответствии с упомянутым выше способом измерения, с использованием вала №1 при скорости вращения 60 об/мин.
Этот продукт конденсации имел концентрацию 74 мас.% в расчете на твердый компонент, и его называли G2.
Пример приготовления
1000 г продукта конденсации G2 загружали в трехгорлую колбу, оснащенную обратным холодильником, и добавляли 100 г резорцина. Смесь нагревали до температуры 85°C в течение 20 мин при перемешивании и проводили реакцию конденсации при 85°C. В ходе этого процесса получали четыре образца массой 50 г каждый, которые имели вязкость 500, 1000, 2000 и 5000 сантипуаз соответственно, что измеряли с помощью вышеупомянутого способа, с применением вала №3 или 4, скорости вращения 60 об/мин, при 80°C. Каждый из образцов содержал 76% твердых веществ.
Пример приготовления
100 г каждого из продуктов конденсации G2 по отдельности загружали в две трехгорлые колбы, оснащенные обратным холодильником, затем в одну из колб добавляли 10 г гидрохинона, а в другую отдельно добавляли 10 г бис-фенола А. Каждую смесь нагревали до температуры 85°C в течение 20 мин и реакцию конденсации продолжали при 85°C до достижения вязкости 1000 сантипуаз при 80°C, что определяли вышеупомянутым методом, с применением вала №3, скорости оборотов вала 60 об/мин. Каждый из полученных материалов содержал 76 мас.% твердых веществ.
Пример приготовления
18,8 кг фенола (200 моль), 5,4 кг метакрезола (50 моль), 25,0 кг 48 мас.% формалина (400 моль) и 1,25 кг 40 мас.% раствора каустической соды (12,5 моль) наливали в реакционный сосуд, оснащенный обратным холодильником, и проводили реакцию при температуре 85°C. Реакцию конденсации проводили при 80°C до тех пор, пока вязкость, которую измеряли упомянутым выше способом, с применением вала №3 при 60 об/мин, не достигала 500 сантипуаз. Продукт содержал 75 мас.% твердых веществ.
Пример приготовления
94 г фенола (1 моль), 100 г 48 мас.% формалина (1,6 моль формальдегида) и 5,05 г (0,05 моль) триэтиламина загружали в трехгорлую колбу, оснащенную обратным холодильником, и нагревали до температуры 85°C. Смесь выдерживали при этой температуре до достижения вязкости 10 сантипуаз, что определяли упомянутым выше методом с применением вала №1 при скорости вращения 60 об/мин.
3. Продукт конденсации нафтола и формальдегида
Реакцию конденсации между эффективным 1-нафтолом и формальдегидом предпочтительно проводят как катализируемую основаниями, то есть путем конденсации эффективного 1-нафтола и формальдегида в присутствии основания. Конденсацию можно также осуществлять (хотя и менее предпочтительно с практической точки зрения) в виде кислотно-катализируемой реакции, т.е. как конденсацию в присутствии кислоты. В обоих этих случаях конденсацию удобным образом проводят в водной среде (которая может быть щелочной или кислой). Структура конденсатов неизвестна, но они, как полагают, представляют собой резолы или новолаки, поскольку эти выражения удобно применять к конденсатам фенола с формальдегидом, полученным соответственно в катализируемой основаниями или кислотами реакции. Так, спектральный анализ с помощью инфракрасной спектроскопии и ядерной магнитной резонансной спектроскопии конденсата, полученного из 1-нафтола и формальдегида в водных щелочных условиях, хотя и является сложным и не способен определить точную молекулярную структуру, показал, что конденсат не содержит свободных метилольных групп, как можно было бы ожидать, если продукт представлял бы собой обычный резол с ранней стадии конденсации, хотя, как показывают спектральные анализы, различные типы метиленовых мостиков в молекуле присутствуют (предполагается, что они присоединены в положения 2 и 4 нафталиновых ядер, поскольку на ранних стадиях конденсации наблюдается образование метилольных групп в положениях 2 и 4, однако они исчезают в конечном продукте). Более того, определение молекулярной массы методом эбулиометрии указывает, что присутствуют только относительно небольшие молекулы, содержащие до трех или четырех звеньев на основе 1-нафтола. Кроме того, по-видимому, 1-нафтол и формальдегид реагируют между собой по существу в эквимолярных количествах, с получением конденсата (см. далее). Следовательно, такие факты, как отсутствие метилольных групп, результаты определения молекулярной массы и наблюдаемая эквимолярная реакция приводят к заключению, что продукт в этом случае, вероятно, представляет собой смесь циклических тримеров и тетрамеров, в которых звенья на основе 1-нафтола связаны мостиковыми метиленовыми группами в положениях 2 и 4 ядра. Кроме того, возможность получения имеющего очень близкую эффективность продукта посредством кислотно-катализируемой конденсации (который, как полагают, в точности или приблизительно аналогичен продукту реакции, катализируемой основаниями) дополнительно указывает, что эти подавляющие засорение продукты в значительной степени отличаются по структуре от обычных продуктов конденсации фенола с формальдегидом.
Щелочные водные растворы (если их можно приготовить) этих продуктов конденсации сильно окрашены, часто они темно-синего цвета; полагают, что сильное окрашивание может возникать благодаря присутствию небольшого количества не опасных (с точки зрения подавляющей засорение активности) продуктов окисления.
4
Антизасорители можно получать по схеме, включающей сначала приготовление водного щелочного раствора продукта конденсации эффективного 1-нафтола с формальдегидом (если он растворим в водной щелочи), который обычно будет представлять собой неразбавленный или разбавленный раствор, полученный в катализируемой основанием реакции, в водной среде, с образованием продукта конденсации (основной катализатор может представлять собой, например, водный раствор NaOH, KOH или NHOH; затем щелочной водный раствор, образовавшийся при конденсации, отделяют, если необходимо, от любого небольшого количества осадка, который иногда способен образовываться), необязательно содержащий добавленное поверхностно-активное вещество, предназначенное для повышения способности конденсата покрывать поверхность; нанесение этого щелочного раствора на внутреннюю поверхность реактора (например, путем распыления, покраски или орошения); и дают возможность образоваться покрытию на основе продукта конденсации. Нанесение раствора этим способом будет само по себе (т.е. без необходимости совершения дополнительных действий, например сушки или промывки, хотя эти стадии можно применять при желании) вызывать образование прочно сцепленного с поверхностями реактора покрытия на основе продукта конденсации; необязательно, однако, раствор, наносимый на реактор, может также содержать другие подходящие вещества, например добавленный защитный коллоид, например частично гидролизованный поливинилацетат (введенный, например, путем дальнейшего разбавления раствора водным раствором защитного коллоида), с целью дальнейшего улучшения адгезии покрытия.
Если в качестве основного катализатора при катализируемой основаниями конденсации применяют водный раствор NaOH или KOH, предпочтительно применять 0,70 или 0,90 молей NaOH или KOH в расчете на моль эффективного 1-нафтола (хотя можно, конечно, применять другие отношения).
Если конденсацию осуществляют как кислотно-катализируемую реакцию (кислотный катализатор представляет собой, например, водный раствор HCl), щелочной водный раствор можно получить, если сначала выделить продукт, а затем растворить его в водной щелочи, например в водном растворе NaOH или KOH.
Если это возможно, предпочтительно, чтобы антизасоряющий продукт наносили на внутренние поверхности реактора в виде щелочного водного раствора, например, растворенного в водной щелочи, например в водном растворе NaOH или KOH, как упомянуто выше. В действительности это возможно для большей части этих антизасоряющих продуктов, которые обычно растворимы в водной щелочи. Однако если покрывающий продукт нерастворим в водной щелочи, можно применять другие средства для нанесения покрывающего продукта на внутренние поверхности реактора; например, продукт можно наносить в виде раствора в органическом растворителе - хотя это не рекомендуется для обычной работы в масштабе установки, поскольку такое нанесение может нарушать безопасность процесса.
Следует понимать, что если покрывающий продукт наносят в виде раствора в водной щелочи, продукт может по меньшей мере частично находиться в виде соли.
2
Под выражением «эффективный 1-нафтол» понимают 1-нафтол, который будет вступать в реакцию конденсации с формальдегидом с образованием покрывающего продукта, обладающего активностью в подавлении засорения, т.е. продукта, который можно применять для обеспечения эффективного подавляющего засорение покрытия. Многие 1-нафтолы способны конденсироваться с формальдегидом с получением продуктов, обладающих активностью в подавлении засорения, хотя было также обнаружено, что не все 1-нафтолы дают продукт, обладающий такой активностью. В общем случае, эффективным 1-нафтолом будет такой 1-нафтол, в котором оба положения в ядре, 2 и 4, не замещены и в котором положение 3 в ядре не замещено или содержит заместитель, который не является сильным акцептором электронов. В качестве примера сильной электроноакцепторной группы можно конкретно упомянуть группу -SOOH. Нумерация, используемая в настоящем описании в отношении положений в нафталиновом ядре, рекомендована правилами ИЮПАК, см. ниже:
Предпочтительно эффективный 1-нафтол выбирают из соединений формулы
1
2
в которой n равно 0 или 1; m равно 0, 1, 2 или 3 (предпочтительно 0, 1 или 2); R и R могут быть одинаковыми или различными, их выбирают из галогенов (предпочтительно хлора), гидрокарбильных групп (предпочтительно алкильных, включающих от 1 до 5 атомов углерода), гидроксильных и гидрокарбилоксильных групп (предпочтительно алкоксильных, содержащих от 1 до 5 атомов углерода).
Примеры эффективных 1-нафтолов включают 1-нафтол, 1,3-дигидроксинафталин, 1,5-дигидроксинафталин и 1,7-дигидроксинафталин.
Большинство из этих продуктов конденсации (и особенно их щелочные водные растворы) можно хранить в течение продолжительных периодов времени без значительного ухудшения их эффективности при условии, что приняты предосторожности, допускающие лишь ограниченную доступность для кислорода; полагают, что неограниченный доступ кислорода в течение продолжительного периода делает возможным постепенное накопление продуктов окисления, обычно это проявляется существенным выпадением осадка из щелочного водного раствора.
Из эффективных 1-нафтолов сам 1-нафтол является наиболее предпочтительным вследствие его дешевизны, легкой доступности в продаже и эффективности.
При конденсации эффективного 1-нафтола и формальдегида с получением покрывающего продукта для применения в данном изобретении полагают, что эффективный 1-нафтол и формальдегид реагируют между собой по существу в эквимолярных количествах, чтобы образовывался продукт, причем любой молярный избыток 1-нафтола не вступает в реакцию, а любой молярный избыток формальдегида реагирует с продуктом, что снижает его выход.
Соответственно, что касается образования продукта конденсации, относительные количества эффективного 1-нафтола и формальдегида, которые смешивают для проведения конденсации, как полагают, не являются особенно критичными, поскольку данную реакцию рассматривают как эквимолярную. Однако, если применяют существенный избыток одного из реагентов, покрывающий продукт может, для целей некоторых способов полимеризации, быть связан с нежелательным количеством загрязнителя (который может оказывать негативный эффект), и иногда (в зависимости от способа конденсации, используемого для приготовления покрывающего продукта) может быть неэкономичным или трудным удалить достаточное количество загрязнителя, чтобы избежать отрицательного воздействия. Таким образом, если произошло отклонение от смешивания по существу эквимолярных количеств эффективного 1-нафтола и формальдегида при проведении конденсации, это может отрицательно воздействовать на полимеризацию самого винилхлорида, конкретно в том случае, когда в качестве инициатора полимеризации применяют диалкил пероксидикарбонат. Полимеризация, в которой применяют другие инициаторы, например лауроил пероксид и азо-соединения, как было найдено, существенно менее чувствительны к соотношению 1-нафтол/формальдегид. В общих словах в таких случаях при смешивании для конденсации эффективного 1-нафтола и формальдегида подходят молярные соотношения от 1,1/1,0 до 1,0/1,2, конкретно от 1,05/1,0 до 1,0/1,1. Наиболее предпочтительно использовать молярное соотношение, которое по существу составляет 1,0/1,0.
Пример приготовления 1
Продукты конденсации для применения в настоящем изобретении готовили (в различных масштабах) из 1-нафтола и формальдегида с помощью катализируемой основаниями реакции по приведенной ниже общей методике.
1-нафтол (x молей) и NaOH (от 0,7x до 0,85x молей, обычно 0,80x молей) в виде одномолярного водного раствора загружали в реактор и нагревали до 70°C. Формальдегид (y молей, y обычно равно x) в виде 38%-ного масса/объем водного раствора добавляли по каплям при перемешивании, скорость прибавления регулировали так, чтобы подъем температуры не превышал величины от 70 до 80°C. Во время прибавления не требуется внешний подогрев (реакция экзотермическая). После добавления всего раствора формальдегида содержимое реактора нагревали при кипячении с обратным холодильником до 90°C и кипятили в этих условиях в течение 30 мин. Полученный щелочной раствор покрывающего продукта (имеющий синюю окраску), имеющий рассчитанную концентрацию продукта, составляющую примерно 20 мас./об. %, применяли, в чистом или разбавленном виде, в способе по настоящему изобретению. Как в чистом виде, так и в разбавленном состоянии щелочной раствор обычно имеет pH в интервале от 11 до 13.
Примеры приготовления 2 и 3
Щелочные растворы продукта конденсации готовили с использованием по существу той же методики, что в примере приготовления 1, но вместо 1-нафтола применяли замещенные 1-нафтолы, описанные ниже.
Пример приготовления 2: 1,3-дигидроксинафталин, масштаб 0,025 молей, цвет раствора продукта конденсации темно-красный.
Пример приготовления 3: 1,7-дигидроксинафталин, масштаб 0,25 молей, цвет продукта конденсации темно-зеленый.
Пример приготовления 4
Вначале следовали методике, описанной в примере приготовления 1 (в масштабе 0,25 молей), но вместо 1-нафтола применяли 1,5-дигидроксинафталин. После кипячения с обратным холодильником образовался черный осадок. Он не растворялся в водном растворе NaOH, но растворялся в органических растворителях, например ацетоне.
Пример приготовления 5
Покрывающий продукт для применения при приготовлении покрытия, подавляющего накопление засорений в соответствии с настоящим изобретением, получали с применением кислотно-катализируемой реакции, как описано ниже. 1-нафтол (36 г, 0,25 моль) перемешивали в 180 мл 1 М водного раствора HCl при 70°С. Добавляли формальдегид (19,75 мл 38% мас./об. водного раствора, 0,25 моль) и смесь кипятили с обратным холодильником. После нескольких минут образовывался твердый красно-коричневый комок. Этот материал удаляли, промывали водой, чтобы удалить кислоту, сушили и измельчали в тонкий порошок. Порошок растворяли в 180 мл 1 М водного раствора NaOH с получением темно-синего щелочного раствора, очень похожего на полученный в примере приготовления 1, оценочная концентрация продукта составляла 20 мас./об.%.
Пример приготовления 6
3
3
По существу повторяли методику из примера приготовления 1 для получения покрывающего продукта по настоящему изобретению (на основе 1-нафтола и формальдегида) в очень крупном масштабе, когда x составляло 1,11×10, а y составляло 1,12×10.
4. Нафтеновые молекулы, замещенные серой
Эти материалы включают нафталиновый скелет в соответствии с приведенной ниже формулой:
замещенный по меньшей мере в одно из положений с 1 по 8 содержащим серу радикалом, отличающимся тем, что он включает по меньшей мере один атом серы (S) в по меньшей мере одном из этих радикалов.
В антизасоряющем материале присутствуют значительные количества серы, и она не является примесью; следовательно, содержание серы должно быть выше 0,25 мас.%, предпочтительно выше 0,85 мас.%, оптимальное содержание составляет 9,3%.
n
n
Выгодным образом, радикал серы может быть связан с кислородом (О). Практически также выгодно, чтобы радикал отличался присутствием SO, где n может составлять 2 или 3. Более предпочтительно, чтобы радикал отличался присутствием группы SONa, в которой n может составлять 2 или 3.
2
n
n
Хорошая активность достигается путем добавления в нафтеновую структуру сульфоновых или сульфиновых радикалов, которые могут находиться в виде натриевой соли, например - CHSONa, в виде единственного радикала в положениях 2, 3 или 4 нафтеновой структуры, или в виде -CH(SONa)-, если он связывает две такие структуры.
Предпочтительные примеры включают
В этой формуле n составляет от 2 до 3.
В этой формуле n составляет от 2 до 3.
В этой формуле n составляет от 2 до 3.
В этой формуле n составляет от 2 до 3.
В этой формуле n составляет от 2 до 3.
В этой формуле n составляет от 2 до 3.
Образование антизасоряющего продукта
Эти материалы можно получить по реакции продукта, имеющего нафтеновую (ароматическую) структуру, например, типа альфа-нафтола, с гидроксиметансульфинатом натрия (номер CAS 149-44-0, номер 6035-47-8 в виде дигидрата).
Гидроксиметансульфинат натрия реагирует с альфа-нафтолом в массовом соотношении от 1 до 1,5, в водном растворе концентрации от 10 до 50%, в результате температура раствора поднимается до величины от 40 до 100°C, в атмосфере азота и в щелочном растворе (pH от 11 до 13), с получением нового продукта по настоящему изобретению.
Раствор продукта, полученный этим способом, легкий и прозрачный, но в присутствии кислорода он немного окисляется, приобретая голубоватый цвет. Если предотвратить контакт с воздухом, продукт снова переходит в прозрачную форму.
Причиной обратимого изменения цвета может быть присутствие сульфиновых или сульфоновых функциональных групп.
Продукт можно получить также путем замещения гидроксиметансультфината натрия гидроксиметилсульфонатом натрия, каталожный номер CAS 870-72-4. Альтернативно можно также осуществить реакцию формальдегида с дитионитом натрия, CAS No. 7775-14-6, и затем реакцию полученного продукта с материалом, содержащим нафтеновый скелет, например 1-нафтолом.
Пример получения
В стальной реактор объемом 8000 л, оснащенный якорной мешалкой, работающей в интервале скоростей от 20 до 40 об/мин, загружали 1200 кг воды, 180 кг 30% раствора NaOH, 270 кг 1-нафтола в интенсивном токе азота.
Температуру доводили до 90°C и в течение 2 ч добавляли 900 кг 31,5 мас.% раствора гидроксиметансульфината натрия в воде.
Раствор выдерживали при 90°C в течение 12 ч и затем добавляли 190 кг 30% раствора NaOH в воде, получали прозрачный желтый раствор.
Связующее
Связующее представляет собой акрилатный полимер. Оно может представлять собой гомополимер акриловой кислоты, или сополимер, или сложные эфиры акриловой кислоты. Сополимеры со стиролом, например сополимеры стирола со сложными эфирами акриловой кислоты, являются предпочтительными. Примерами сополимеров стирола со сложными эфирами акриловой кислоты служат вещества, имеющие номер CAS 25767-47-9, например бутиловый эфир акриловой кислоты, полимеризованный с этенилбензолом, бутиловый эфир акриловой кислоты, полимеризованный со стиролом (8CI); сополимер этенилбензола с бутил-акрилатом (9CI); сополимер стирола с бутилакриатом (8CI); 290D; 95J-APR7446; AC 80; ACR 1555; Acronal 230D; Acronal 290D; Acronal 295D; Acronal 296D; Acronal 320D; Acronal 4D; Acronal 725S; Acronal NX 4748X; Acronal NX 4787; Acronal NX 4787X; Acronal PR 8689; Acronal S 305D; Acronal S 430P; Acronal S 559; Acronal S 702; Acronal S 728; Acronal S 760; Acronal S 790; Acronal V 271; AcryGen 4096D; AcryGen 4660; Acrybase ZSR 1005; Akroplen 2; Almatex CPR 100; Axilat DS 910; BB 01; BN 0107; Basoplast PR 8152; сополимер стилола с бегенил бегенат-бутилакрилатом; сополимер стирола с бутилакрилатом; стиролбутилакрилат; CPR 100; CPR 250; CPR 300; CS 40; CS 40 (низкопрофильная добавка); Cevian A 46701; Craymul 2423; DL 420; DM 60; Dow Latex DL 420; Elotex BN 0107; Ercusol A 5250; FSR 051; FSR 053; Finndisp A 10; Finndisp A 6000; Fulatex PN 3716G; GD 86B; Hexatec H 658-81; Himer SB 101; Himer SB 305; KD 350; KEY 1000; LL 990; Lenteks A 7; MK 9472; MP 1SM631G; Mowilith DM 60; Nikalite X; PA 805; PSB 2700; PSB 2931; Piccotoner 1221; Piccotoner 1278; Pliolite Ultra 100; Pliotone 2102; Pliotone PTR 7767; поли(бутилакрилат-стирол); Polyform 1V; Primal EP 4030; RCI 2671; RCS 1-33; RP 70; RP 70 (акриловый полимер); Rhodopas DS 910; Rhodopas GS 125; Rhoplex EP 4030; Rhoximat DS 910; Robond 6114; S 559; S 790; SABU; SB 101; SC 001; SC 008; Sokrat 4924; Sokrat LX 75; сополимер стирола с бутилакрилатом; полимерный стиролбутилакрилат; сополимер стирола с н-бутилакрилатом; полимерный стирол-н-бутилакрилат; TL 3; TL 3 (полимер); TSF 2; TSF 2 (полимер); Texicryl 13-092; Texicryl TD 6213; Ucar 123; Ucar 481; Ucar DL 420G; Uramul SC 70; V 271; Vinnapas LL 512; Vinnapas LL 9400; Vinnapas LL 990; XPA 4165; сополимер н-бутилакрилата со стиролом; полимерный н-бутилакрилат-стирол. Особенно подходящим (со)полимером на основе сложного эфира полиакриловой кислоты является ACRONAL 290D, поставляемый фирмой BASF. Другие акрилаты могут включать вещества с номером CAS 25686-45-7, сополимер акриловой кислоты с бутилакрилатом и 2-пропеннитрилом; сополимер акриловой кислоты с акрилонитрилом и бутилакрилатом (8CI); полимер акрилонитрила с бутилакрилатом и акриловой кислотой (9CI); сополимер бутилового эфира акриловой кислоты с акрилонитрилом и акриловой кислотой (9CI); бутиловый эфир акриловой кислоты, полимеризованный с акриловой кислотой и акрилонитрилом (8CI); полимер акрилонитрила с акриловой кислотой и бутилакрилатом (8CI); Acronal A 378; сополимер акриловой кислоты, акрилонитрила и бутилакрилата; полимер акриловой кислоты, акрилонитрила и бутилакрилата; сополимер акриловой кислоты, бутилакрилата и акрилонитрила; BNK 206; BNK 246; BNK 306; BNK 406; сополимер бутилакрилата, акрилонитрила и акриловой кислоты; полимер на основе бутилакрилата, акрилонитрила и акриловой кислоты; HTR 280DR; JSR-PAR 1H; Rikabond ET-L 924-1. Другим особенно подходящим акрилатом служит Acronal A378. Другими подходящими сополимерами являются гидроксипропил акриловой кислоты, гидроксиэтиловый сложный эфир акриловой кислоты, акрилатные сополимеры с номером CAS 25133-97-5, сополимеры акрилатов/гидроксильных сложноэфирных акрилатов, сополимеры акрилатов с винилацетатом, имеющие каталожный номер CAS 25067-02-1. Можно применять также смеси этих материалов. (Со)полимер полиакриловых эфиров предпочтительно представляет собой акриловую дисперсию на водной основе и образующий пленку (со)полимер.
Обычно массовое соотношение продукта конденсации или серосодержащего замещенного 1-нафтола и связующего, например (со)полимера на основе полиакрилатного сложного эфира, составляет от 3:1 до 30:1, например от 5:1 до 15:1, например примерно 10:1.
Удобным образом композицию по настоящему изобретению можно получить путем смешивания смеси антизасоряющей композиции в воде со связующим, например полиакрилатной композицией в воде, с получением композиции по настоящему изобретению. Предпочтительно композиция по настоящему изобретению имеет pH в интервале от 9 до 14, предпочтительно от 10 до 14, вязкость в интервале от 1 до 10 миллипуаз, предпочтительно от 1 до 5, и содержание сухих твердых веществ в интервале от 1 до 20 мас.%, предпочтительно от 1 до 10 мас.%.
Вязкость определяют, как описано ниже.
1. Оборудование
1.1. Вискозиметр Haake 7L Plus, оснащенный полным набором валов.
1.2. Набор валов для низкой вязкости Haake.
1.3. Термостатированная баня, с возможностью регулирования температуры в пределах 23°C±1.
1.4. Термометр с точностью 1°C.
1.5. Секундомер.
1.6. Обычная лабораторная стеклянная посуда.
2. Методика
2.1. Включить вискозиметр и дождаться автоматической установки нуля, следуя инструкциям на дисплее.
2.2. Выбрать следующие условия с использованием регулирующего дисплея прибора:
- Вал
Номер
LCP
- Скорость вращения
об/мин
60
- Способ измерения
миллипуаз/с
2.3. Налить в мерный цилиндр 20 мл образца. Вылить этот образец в трубчатый адаптер для определения низкой вязкости. Поместить трубку в манжету/баню. Подождать, пока образец не приобретет температуру 23°C±1.
2.4. Поместить вал в образец (тщательно следить за удалением всех пузырьков воздуха) и соединить вал с вискозиметром. Соблюдать осторожность при присоединении вала.
2.5. Убедиться, что вал помещен в жидкость до правильной глубины и что пузырьки, показывающие правильное положение вискозиметра, находятся в центре. Настроить при необходимости.
2.6. Одновременно запустить мотор вискозиметра и секундомер. Подождать 20 с и затем снять показание величины вязкости и крутящего момента непосредственно с дисплея прибора.
3. Результаты
Вязкость по Haake выражают в миллипуазах в секунду. Величина непосредственно отражается на дисплее прибора.
4. Точность определения
±10%.
Содержание твердых веществ в расчете на сухое вещество определяют по приведенной ниже методике.
1. Оборудование
1.1. Печь с циркуляцией воздуха.
1.2. Аналитические весы (точность 1 мг).
1.3. Обычная лабораторная стеклянная посуда.
2. Методика
Каждое измерение должно быть проведено дважды.
2.1. Взвесить очищенный невысокий и широкий стеклянный контейнер (диаметр примерно 10 см) и записать массу (P1).
2.2. Взвесить в контейнере образец в количестве от 1 до 2 г; записать массу (P2).
2.3. Поместить контейнер в печь при 150°C. Дать растворителю испариться в течение 30 мин.
2.4. Вынуть контейнер из печи и дать ему остыть в эксикаторе в течение 15 мин.
2.5. Взвесить контейнер с твердым веществом (P3).
3. Результаты
Результат выражают как процентное содержание твердого вещества
(P3-P1)/(P2-P1)×100% твердых веществ.
В этой формуле (P3-P1) представляет собой количество сухого вещества в граммах; (P2-P1) представляет собой количество образца в граммах.
4. Точность определения
±1% (относительная).
Если композиция по настоящему изобретению имеет свойства в этих интервалах, устойчивость при хранении, обращение и легкость нанесения таковы, что они позволяют осуществлять особенно хорошее распыление антизасоряющего агента на стенки реактора.
Могут присутствовать другие материалы. Например, это могут быть один или более антиоксидантов, хелатирующие агенты, пеногасители, вещества, снижающие поверхностное натяжение, стабилизаторы и регуляторы pH. Они обсуждаются далее более подробно. Специалисты в данной области техники оценят, что можно не выбирать никакого из материалов, выбрать один или более одного материалов из каждой группы в любой совместимой комбинации.
Антизасоряющая композиция может быть подвержена окислению. Окисление может обуславливать нежелательное окрашивание конечного продукта. Чтобы снизить окисление, композицию по настоящему изобретению можно получать и хранить в условиях низкого содержания молекулярного кислорода. Например, композицию можно готовить и хранить под азотом. Окисление также можно снизить путем добавления антиоксиданта. Предпочтительно количество антиоксиданта выбирают так, чтобы конечное окрашивание продукта не менялось при воздействии воздуха по меньшей мере в течение 30 мин. Однако присутствие антиоксиданта не является существенным. В отсутствие антиоксиданта композиция по настоящему изобретению обычно представляет собой молочно-голубую эмульсию, а в присутствии антиоксиданта обычно представляет собой молочно-зеленую эмульсию. Хотя композицию можно применять в отсутствие антиоксиданта, может быть предпочтительным применять антиоксидант, поскольку он может дополнительно снизить появление темной окраски покрывающего материала, присутствующего в белом ПВХ полимере, когда покрытие осыпается со стенок реактора. Улучшенное связывание антизасоряющего агента со стенками реактора в том случае, когда агент применяют совместно с полиакриловым связующим, также снижает осыпание антизасоряющего агента со стенок реактора и загрязнение белого ПВХ полимера каким-либо окрашенным материалом, таким образом снижается и потребность в антиоксиданте.
В некоторых предпочтительных вариантах настоящего изобретения могут присутствовать хелатирующие агенты, например ЭДТА, они также могут улучшать устойчивость к окрашиванию.
В некоторых предпочтительных вариантах настоящего изобретения присутствуют пеногасители. Лица, квалифицированные в данной области техники, без труда выберут подходящие пеногасители. Примером подходящего пеногасителя является этанол. Лица, квалифицированные в данной области техники, без труда выберут другие подходящие пеногасители.
В некоторых предпочтительных вариантах настоящего изобретения могут присутствовать стабилизаторы. В дополнение к материалам, повышающим устойчивость композиции к окислению и изменению цвета, могут присутствовать другие стабилизаторы. В качестве примера, не ограничивающего сферу действия настоящего изобретения, такие стабилизаторы могут включать добавки, повышающие устойчивость при хранении, которые эффективно снижают седиментацию, или фазовое разделение, или повышают устойчивость к замораживанию-оттаиванию. Примеры стабилизаторов включают ксантановые камеди, нанса (т.е. алкилбензолсульфоновые кислоты и соли), спирты, например метанол и изопропанол, и частично гидролизованный поливинилацетат (ПВА). Составы, полученные с применением стирола, полимеризованного с бутилакрилатом, например Acronal 290D, как было найдено, обеспечивают особенно высокую устойчивость при хранении в сочетании с антизасоряющими материалами.
Композиция по настоящему изобретению может находиться в форме единой упаковки, когда все ингредиенты смешаны между собой, или в форме нескольких упаковок, например двух упаковок, когда связующее находится в первой упаковке, а другие ингредиенты - во второй упаковке. Двухупаковочная форма особенно подходит для композиций с ограниченной устойчивостью при хранении.
Хотя ПВА (это выражение включает поливинилацетат и частично гидролизованный поливинилацетат) используется в качестве антизасоряющего агента и его можно применять в составах по настоящему изобретению, он не является особенно предпочтительным, поскольку, как неожиданно было найдено, он часто снижает степень сцепления покрытия со стенками реактора. Кроме того, приготовление растворов ПВА требует нагревания воды, чтобы растворить твердый ПВА, и увеличивает время приготовления и затраты, в то время как предпочтительный полиакрилатный (со)полимер можно использовать в исходном виде. Если ПВА присутствует в составе композиции, он обычно составляет менее 10 мас.% от ее состава, например менее чем 5 мас.%, например менее чем 2 мас.%, например менее чем 1 мас.%, например менее чем примерно 0,5 мас.% ПВА, например 0,4 мас.%, например 0,3 мас.%, или 0,2 мас.%, или менее. В некоторых предпочтительных вариантах антизасоряющая композиция по существу не содержит ПВА. Однако следует отчетливо понимать, что низкое или нулевое содержание ПВА предпочтительно только для антизасоряющей композиции. Полимеризацию МВХ обычно проводят в присутствии ПВА в качестве первичного и вторичного суспендирующего агента, однако полимеризация происходит. Как объясняется ниже, нанесение композиции по настоящему изобретению на поверхности происходит до проведения полимеризации и до того, как МВХ и вспомогательный ПВА вводят в реактор.
В другом аспекте настоящего изобретения обеспечивается антизасоряющая композиция, которая содержит акрилатный полимер, например сополимер на основе полиакрилатного сложного эфира, и по меньшей мере одно из следующих веществ:
(1) сшитый продукт, образованный по реакции формальдегида и фенола;
(2) продукт конденсации фенола с формальдегидом;
(3) продукт конденсации, полученный по реакции 1-нафтола и формальдегида; и
(4) продукт на основе нафтеновых молекул, замещенных соединениями серы по меньшей мере в одно положение ароматической структуры,
но содержащий менее 2,0 мас.%, например менее 1,0 мас.%, например всего 0,5 мас.%, ПВА. Эта композиция может находиться в виде одной упаковки, в которой все компоненты смешаны между собой, или в виде нескольких упаковок, например двух упаковок, причем акрилатный полимер находится в первой упаковке, а другие компоненты, выбранные из пунктов с (1) по (4), находятся во второй упаковке.
Лица, квалифицированные в данной области техники, не будут иметь затруднений при разработке способов получения композиции по настоящему изобретению. Например, получают раствор или дисперсию, содержащую по меньшей мере один из перечисленных компонентов:
(1) сшитый продукт, образованный по реакции формальдегида и фенола;
(2) продукт конденсации фенола с формальдегидом;
(3) продукт конденсации, полученный по реакции 1-нафтола и формальдегида; и
(4) продукт на основе нафтеновых молекул, замещенных соединениями серы по меньшей мере в одно положение ароматической структуры,
и добавляют (со)полимер на основе полиакрилатного сложного эфира, например водный раствор, причем pH смеси поддерживают на уровне не менее 9. В особенно предпочтительных вариантах добавляют к раствору антиоксидант до прибавления (со)полимера на основе полиакрилатного сложного эфира. Другие компоненты, например пеногасители, можно добавлять до или после (со)полимера на основе полиакрилатного сложного эфира.
В общем (со)полимер на основе полиакрилатного сложного эфира будет содержать от 0,5 до 10 мас.% антизасоряющей композиции.
Композицию по настоящему изобретению наносят на поверхности реактора до проведения реакции полимеризации. Детали способа нанесения не являются существенными для настоящего изобретения; нанесение можно осуществлять, например, с помощью распыления, покраски или орошения. В некоторых предпочтительных вариантах настоящего изобретения нанесение покрытия производят в присутствии пара. В некоторых предпочтительных вариантах настоящего изобретения композицию по настоящему изобретению подвергают стадии сушки, однако ни применение пара, ни сушка не являются существенными стадиями. Количество наносимого продукта не слишком важно, хотя покрытие не должно быть слишком толстым (чтобы избежать возможности его подмешивания к полимеру) или слишком тонким, поскольку в этом случае не достигается эффективная степень предотвращения нарастания засорений; очевидно, что такие пределы будут в значительной степени меняться в зависимости от различных факторов (например, способности данного способа полимеризации вызывать образование засорений в большей или меньшей степени, конкретно в зависимости от применяемого инициатора и качества поверхностей реактора). В общих словах, нормальной практикой является применение такого объема покрывающего продукта (например, путем распыления, покраски или орошения, обычно при работе в крупных масштабах путем распыления) подходящей концентрации, чтобы этот объем был достаточным для равномерного покрытия внутренних поверхностей реактора; естественно, количество покрывающего раствора будет меняться в зависимости от размера реактора. Было обнаружено, что удобно наносить на поверхности реактора дисперсию с концентрацией от низкой до средней и наносить насколько возможно меньшее количество сопутствующего вещества для достижения приемлемой степени покрытия поверхности и эффективной массы покрытия для данного реактора/данного способа полимеризации, который в данном реакторе применяют; эффективность оборудования для нанесения (обычно устройства для распыления) будет, конечно, в некоторой степени определять минимальное количество дисперсии, которое можно применять. (Также признается, что количество покрывающего продукта, нанесенного в действительности, может быть больше того количества, которое в конце концов остается на поверхностях реактора, потери могут быть вызваны, например, стеканием покрытия со стенок.)
В других предпочтительных вариантах изобретения компоненты хранят по отдельности. На первой стадии раствор или суспензию (со)полимера на основе полиакрилатного сложного эфира наносят на стенки реактора, например, как описано выше. Этому материалу дают стечь или высохнуть. Затем можно применить обычную антизасоряющую композицию, например, как описано в WO 9708210, GB 1439339, JP 54107991 или EP 0052421, ее наносят, например, как описано выше, и дают ей стечь или высохнуть.
Композиция по настоящему изобретению обеспечивает прочно прилипающее антизасоряющее покрытие на обработанных поверхностях. Во многих случаях покрытие будет сохранять антизасоряющие свойства в нескольких последовательных процессах полимеризации МВХ, например трех или более, четырех или более, или пяти или более, или шести или более, например в 10 процессах полимеризации.
Композицию по настоящему изобретению можно также применять для других целей, например в качестве антикоррозионного материала или огнеупорной добавки. Обычно в более старых реакторах протекают одновременно процессы засорения наростами полимера и коррозии. Композиция по настоящему изобретению предпочтительно содержит комбинацию продукта конденсации, антиоксиданта, хелатирующего металлы агента и акрилата. Не желая ограничиваться этой теорией, полагают, что продукт конденсации ограничивает скорость коррозии путем улавливания радикалов с высокой окисляющей способностью, антиоксидант может снижать степень окисления активных в окислении-восстановлении металлических центров, хелатирующие металлы агенты связываются с металлами и делают их менее активными в окислении-восстановлении, а акрилат будет ускорять образование защитной пленки. Кроме того, компоненты имеют различные химические свойства, например зависимость от pH (pKa) и растворимость в воде, но мы неожиданно обнаружили, что путем тщательного регулирования pH, порядка прибавления компонентов и снижения содержания ПВА (во время приготовления антизасоряющего агента) можно получить устойчивый раствор.
Композицию по настоящему изобретению предпочтительно применяют для предотвращения коррозии или засорения в реакциях полимеризации, но их можно также применять для других целей; например, в качестве покрытия для защиты поверхности кораблей ниже ватерлинии.
Способ полимеризации может представлять собой любой процесс, применяемый для полимеризации винильного мономера. Подходящие процессы могут включать процессы получения полихлоропрена, суспензионного полистирола и акрилонитрил-бутадиен-стирола (АБС), ударопрочного полистирола, пенополистирола (ППС), сополимеров стирола с акрилонитрилом, метилметакрилат-бутадиен-стирола, нитрил-бутадиенового каучука, полистирола, полибутадиена, полиакрилонитрила, поли-метилметакрилата, винилацетата, т.е. сополимеров ВАМ, и сополимеров винилацетата с винилхлоридом. Процессы получения полихлоропрена, суспензионного полистирола и акрилонитрил-бутадиен-стирола (АБС) являются предпочтительными.
Подходящие условия реакции полимеризации предпочтительно такие, в которых температура реакции составляет от 40 до 200°C. Температуры от 40 до 100°C являются более предпочтительными.
Подходящие процессы являются периодическими или непрерывными. Предпочтительными являются периодические процессы.
Интервал pH при полимеризации может составлять от 2 до 14. Предпочтительный pH реакционной среды составляет менее 8.
Полимеризацию можно проводить любыми свободно-радикальными способами, например в объеме, в растворе, в геле, суспензии или эмульсии. Предпочтительной является суспензионная полимеризация.
Винильный мономер (мономеры) можно выбрать из стирола, этилена, пропилена, бутадиена, изопрена, винилацетата, винилхлорида, винилпирролидона, винилкапролактама, тетрафторэтилена, винилиденхлорида, винилсульфоновой кислоты, акрилонитрила, метакрилонитрила, винилметилового эфира, винилциклогексана, акролеина, винилбутилсульфида, винилэтилкетона, винилпиридина, аллилацетата, аллилового спирта, аллиламина, малеиновой кислоты и малеинового ангидрида.
Процесс полимеризации способного к полимеризации мономера наиболее предпочтительно представляет собой процесс полимеризации винилхлорида. Под выражением «полимеризация винилхлорида» понимают гомополимеризацию винилхлорида, сополимеризацию винилхлорида с одним или более сомономеров, способных к сополимеризации с ним, или полимеризацию винилхлорида в присутствии предварительно полученных полимеров (необязательно в присутствии осуществляющих прививку агентов) с получением привитых винилхлоридных полимеров. Примеры сомономеров (способных к сополимеризации с винилхлоридом) включают виниловые сложные эфиры, например винилацетат, акриловые сложные эфиры, например метилакрилат и бутилметакрилат, акрилонитрилы, например акрилонитрил и метакрилонитрил, ненасыщенные дисложные эфиры, например диэтилмалеат, аллиловые сложные эфиры, например аллилацетат, альфа-олефины, например этилен и пропилен, виниловые простые эфиры и соединения стирола. Примеры предварительно полученных полимеров для формирования винилхлоридных полимеров привитого типа включают полимеры на основе акриловых сложных эфиров, например поли-н-бутилакрилат, гомо- и сополимеры метилметакрилата, поли-2-этилгексилакрилат, и сополимеры олефина с виниловым сложным эфиром, например сополимеры этилена с винилацетатом. Предпочтительно применять настоящее изобретение для получения полимеров, содержащих по меньшей мере 50 мол.%, более конкретно по меньшей мере 80 мол.%, звеньев на основе винилхлорида.
Способ по настоящему изобретению особенно подходит для применения при получении сополимеров винилхлорида с винилацетатом, содержащих от 3 до 20 мол.% звеньев винилацетата, поскольку при производстве таких сополимеров часто исключительно трудно провести процесс по существу без образования засорений при использовании известных подавителей засорения.
Любой подходящий суспендирующий агент можно применять при полимеризации водной суспензии по настоящему изобретению. При полимеризации винилхлорида особенно предпочтительными суспендирующими агентами являются поливинилацетаты различной степени гидролиза и растворимые в воде сложные эфиры целлюлозы. При желании эти суспендирующие агенты можно применять совместно со вторичными суспендирующими агентами. Используемые количества могут меняться в широких пределах, обычно они составляют от 0,05 до 1,5 мас.% в расчете на используемый винилхлорид.
Для полимеризации в водной суспензии можно применять любой подходящий инициатор свободно-радикальной полимеризации, растворимый в мономере. Для полимеризации винилхлорида конкретные примеры включают пероксидные соединения, например ди-трет-бутилпероксид, лауроилпероксид и ацетилциклогексил, сульфонилпероксид, азо-соединения, например азо-бис-изобутиронитрил и 2,2'-азо-бис-2,4-диметилвалеронитрил. Растворимыми в мономере инициаторами свободно-радикальной полимеризации, которые особенно подходят для применения при полимеризации винилхлорида, являются диалкилпероксидикарбонаты (выражение «алкил» включает «циклоалкил»), алкильные радикалы которых содержат до 20 атомов углерода, например диэтилперкосидикарбонат, ди-изопропилпероксидикарбонат, дицетилпероксидикарбонат и бис(4-трет-бутилциклогексил)пероксидикарбонат, а также азо-соединения, например 2,2'-азо-бис-2,4-диметилвалеронитрил и азо-бис-изобутиронитрил. Эти инициаторы можно применять в обычных количествах, в общем, от 0,01 до 1 мас.% в расчете на винилхлорид.
2
Рабочие условия для полимеризации по настоящему изобретению могут быть обычными для применения при соответствующей полимеризации. Например, при полимеризации винилхлорида температура обычно составляет от 40 до 80°C, а давление обычно ниже 20 кг/см.
В настоящем описании применяются следующие выражения.
«Винильный мономер» означает мономер, содержащий одну или более способных к полимеризации двойных связей углерод-углерод.
«Предотвращение» означает как предотвращение, так и ингибирование. «Засорение» означает нежелательную полимеризацию, так, что полимер осаждается на стенках реактора, или процесс засорения оборудования, приводящий к остановке оборудования и необходимости очистки с целью удаления отложившегося на оборудовании полимерного «засорителя».
Засорение может также включать другие типы нежелательной полимеризации, например образование так называемой «воздушной кукурузы». При получении олефина иногда встречается образование так называемого полимера типа «воздушной кукурузы», имеющего пористую трехмерную структуру, нередко оно происходит в оборудовании вследствие полимеризации олефина на стадии очистки и выделения или на стадии удаления непрореагировавшего мономера после прекращения полимеризации. Этот полимер типа «воздушной кукурузы» образуется как в газовой, так и в жидкой фазе. Такой полимер разлагается с образованием «зародышей», которые могут продолжать развиваться. Такой полимер, следовательно, прилипает и проникает в теплообменник, дистилляционную колонну, трубопроводы, расположенные внутри системы очистки и выделения полученного олефина, и ухудшает эффективность операций очистки. Часто он закупоривает установку и трубопроводы. В экстремальном случае механическое давление, возникающее при распространении полимера, может деформировать и разрушить установку. Причина быстрого распространения полимера типа «воздушной кукурузы» состоит в том, что по мере роста полимера новые радикальные активные центры формируются внутри полимера и полимер начинает расти на этих новообразованных радикальных активных центрах.
Конкретные предпочтительные варианты изобретения будут далее обсуждены путем не ограничивающей сферу действия настоящего изобретения ссылки на примеры.
Пример 1
а) 33,3 г щелочного водного раствора антизасоряющего агента (полимерный продукт конденсации), содержащего 20 мас.% твердых веществ и имеющего pH=13, готовили по реакции 1-нафтола и формальдегида, как описано в примере приготовления 1, приведенном выше, с получением темно-зеленого раствора.
б) Сополимер полиакрилового сложного эфира (Acronal 290D, произведенного бывшей фирмой BASF, поставляется в виде водной дисперсии с содержанием твердых веществ от 49 до 51 мас.%) разбавляли водой от 50 до получения раствора с концентрацией 2 мас.% и добавляли 33,3 г раствора с концентрацией 2 мас.% к 33,3 г смеси, полученной на стадии (а). Полученная смесь имела вид молочной эмульсии.
в) Порошок ПВА (степень гидролиза 99%) растворяли в воде при 90°C в течение 2 ч с получением раствора концентрации 2,7 мас.% и давали ему остыть до комнатной температуры. Раствор ПВА (33,3 г) добавляли затем к смеси, полученной на стадии (б).
Чтобы свести к минимуму присутствие кислорода, реакции осуществляли в атмосфере азота.
Композиция по Примеру 1: продукт поликонденсации 6,6 мас.%, Acronal 290D 0,67 мас.%, ПВА 0,9 мас.%.
Пример 2
Пример 1 повторяли, но без добавления ПВА. Раствор разводили до массы 100 г путем добавления дополнительного количества воды.
Композиция по Примеру 2: продукт поликонденсации 6,6 мас.%, Acronal 290D 0,67 мас.%.
Пример 3 (сравнительный)
Пример 1 повторяли, но без добавления ПВА или Acronal.
Композиция по Примеру 3: продукт поликонденсации 6,6 мас.%.
Пример 4 (сравнительный)
Пример 1 повторяли, но без добавления Acronal.
Раствор доводили до общей массы 100 г путем добавления дополнительного количества воды.
Композиция по Примеру 4: продукт поликонденсации 6,6 мас.%, ПВА 0,9 мас.%.
Методика испытания действия антизасоряющего агента
Антизасоряющие агенты наносили на пластинку из нержавеющей стали, представляющую внутреннюю поверхность реактора. Получали однородное покрытие с хорошей адгезией к поверхности, что проявлялось в отсутствии материала, стекающего с пластины.
Пластины, покрытые антизасоряющим агентом, помещали затем внутри реактора напротив стенки реактора.
Затем в реакторе осуществляли полимеризацию винилхлорида в водной суспензии. После прекращения полимеризации реактор продували и выгружали суспензию полимера.
Затем удаляли из реактора металлические пластины и проверяли, происходит ли нарастание ПВХ полимера, а потом помещали обратно в реактор (после промывания реактора водой). С помощью визуальной оценки определяли процент покрытия антизасоряющим агентом и процент нарастания ПВХ.
Затем начинали вторую реакцию полимеризации. Таким образом, осуществляли до пяти реакций полимеризации и осуществляли приведенные ниже измерения.
Результаты
Таблица 1
Удерживание антизасоряющего агента после пяти повторных полимеризаций
Пример
Процент покрытия антизасоряющим агентом
Полимеризация 1
Полимеризация 2
Полимеризация 3
Полимеризация 4
Полимеризация 5
1
100
60
50
40
40
2
100
90
90
90
90
3
90
40
20
10
5
4
80
50
40
30
30
Таблица 2
Накопление ПВХ на пластинах после пяти повторных полимеризаций
Пример
Процент покрытия ПВХ
Полимеризация 1
Полимеризация 2
Полимеризация 3
Полимеризация 4
Полимеризация 5
1
0
5
5
20
50
2
0
0
0
0
0
3
5
10
20
50
55
4
0
5
10
45
50
Из приведенных результатов видно, что композиция по настоящему изобретению значительно лучше по сравнению с композициями, известными ранее в данной области техники, в которых отсутствовал полиакрилатный сложный эфир. Кроме того, результаты демонстрируют, что полиакрилатное связующее действует лучше в отсутствие ПВА. Это различие выгодно с коммерческой точки зрения, поскольку это увеличивает доступность реакторов не только благодаря времени, необходимому для добавления антизасоряющей композиции в реактор, но также времени простоя реактора, требующемуся для того, чтобы позволить избытку антизасоряющей композиции стечь со стенок. Таким образом, достигается снижение времени на цикл проведения реакции в реакторе примерно на 2-5%, например сберегается от 7 до 10 мин при продолжительности цикла проведения реакции в реакторе 360 мин.
Это также может приводить к общему увеличению производительности. Например, производительность, выраженная как время простоя, когда реактор выведен из эксплуатации для повторного нанесения антизасоряющей композиции, стекания антизасоряющей композиции и очистки реактора, может быть на 90% больше для серии, состоящей, например, из 2, 3, 4, 5, 6, 7, 8, 9, 10 или более последовательных процессов полимеризации в периодическом режиме.
Далее, было найдено, что ПВХ, полученный с применением композиции по настоящему изобретению, более белый при определении по методу определения желтизны B* по сравнению с ПВХ, полученным при полимеризации МВХ в реакторах, обработанных с помощью антизасоряющих композиций, известных ранее в данной области техники. Белизна ПВХ, измеренная методом определения желтизны B* для влажного осадка ПВХ, обычно снижается на 50%, может также улучшаться цвет сточных вод.
Кроме того, мы нашли, что присутствие полиакрилатного (со)полимера повышает устойчивость к присутствию кислорода (т.е. снижает скорость изменения цвета при образовании темно-синего раствора, что обычно наблюдается для продукта конденсации 1-нафтола и формальдегида). Это обеспечивает дополнительный вклад в выгодное повышение белизны белого высушенного полимерного ПВХ и делает способ менее чувствительным во время расфасовки по бутылкам или упаковки антизасоряющей композиции.
Описанным выше способом были также испытаны другие акрилатные сополимеры. Было найдено, что Acronal A378, сополимер акрилонитрила и бутилакрилата, также улучшает удерживание антизасоряющего агента на стенках реактора и снижает накопление ПВХ.